(57)【要約】【課題】樹脂版の版面のインキ汚れを長期間防止し、かつ印刷に悪影響がない感光性樹脂版の製造方法を提供する。【解決手段】後露光前に、樹脂版の版面に、シリコン系化合物および／またはフッ素系化合物を含有した溶液を、付着させることを特徴とする感光性樹脂版の製造方法。【選択図】なし【特許請求の範囲】
【請求項１】
シリコン系化合物および／またはフッ素系化合物を含有した溶液からなる後露光前樹脂版の表面処理剤。
【請求項２】
シリコン系化合物および／またはフッ素系化合物が、（メタ）アクリレート基を有する請求項1記載の後露光前樹脂版の表面処理剤。
【請求項３】
シリコン系化合物および／またはフッ素系化合物の濃度が０．０５ｗｔ％から５０ｗｔ％である請求項１または２記載の後露光前樹脂版の表面処理剤。
【請求項４】
請求項１または２記載の後露光前樹脂版の表面処理剤を含有する現像液。
【請求項５】
シリコン系化合物および／またはフッ素系化合物の濃度が０.０１ｗｔ％から５ｗｔ％である請求項４記載の現像液。
【発明の詳細な説明】
【技術分野】
【０００１】
本発明は、後露光前樹脂版の表面処理剤に関する。
【背景技術】
【０００２】
一般的なフレキソ印刷用感光性樹脂版は、例えば特許文献１〜３に記載されるように、露光、現像および後露光工程を経て、製造される。
フレキソ印刷用感光性樹脂版を用いた印刷方式は、凹凸のある樹脂版の凸部の表面に、インキ供給ロール等で、インキを供給し、次に、樹脂版を被印刷体に接触させて、凸部表面のインキを被印刷体に転移させる方式である。
このようなフレキソ印刷においては、しばしば、長時間印刷中に、インキが樹脂版の凸部のショルダー部分に付着してきたり、凹部にインキが入り込んだりして（以下、版面汚れ）、本来の絵柄でない部分まで、印刷されることがある。
このような場合には、一旦、印刷を中止し、樹脂版面をアルコール等の洗浄液を用いて、布等で拭き取る必要があり、経済的に不利になる。
樹脂版の版面汚れに関しては、種々の方法が提案されている。
【０００３】
特許文献４には、版表面に有機フッ素化合物を、はけ塗りやスプレー方式で付着させる技術が記載されているが、後露光後に塗布するために、版面汚れ防止の効果が小さく、持続効果も低い。
特許文献５には、版表面にシリコン系化合物やフッ素系化合物の水系エマルジョンと水性樹脂の混合物を塗布する方法が提案されているが、浸透力の低い水系の溶液であることや後露光後に塗布するため、版面汚れ防止の効果は、必ずしも十分ではない。
【特許文献１】特開平１０−１７１１１１号公報
【特許文献２】特開昭６３−０８８５５５号公報
【特許文献３】特開平０５−１３４４１０号公報
【特許文献４】特開昭５１−４０２０６号公報
【特許文献５】特開２００２−２９２９８５号公報
【発明の開示】
【発明が解決しようとする課題】
【０００４】
本発明における技術的課題は、版面のインキ汚れを長期間防止し、かつ印刷に悪影響がない感光性樹脂版を得るための後露光前樹脂版の表面処理剤を提供するものである。
【課題を解決するための手段】
【０００５】
本発明者らは、上記課題を解決するために鋭意検討した結果、後露光前に、樹脂版の版面に、シリコン系化合物および／またはフッ素系化合物を含有した溶液を、付着させることで、課題を解決できることを見出し、本発明を完成した。
すなわち、本発明は、下記の通りである。
（１）  シリコン系化合物および／またはフッ素系化合物を含有した溶液からなる後露光前樹脂版の表面処理剤。
（２）  シリコン系化合物および／またはフッ素系化合物が、（メタ）アクリレート基を有する（１）記載の後露光前樹脂版の表面処理剤。
（３）  シリコン系化合物および／またはフッ素系化合物の濃度が０．０５ｗｔ％から５０ｗｔ％である（１）または（２）記載の後露光前樹脂版の表面処理剤。
（４）  （１）または（２）記載の後露光前樹脂版の表面処理剤を含有する現像液。
（５）  シリコン系化合物および／またはフッ素系化合物の濃度が０.０１ｗｔ％から５ｗｔ％である（４）記載の現像液。
【発明の効果】
【０００６】
本発明によれば、樹脂版の版面のインキ汚れを長期間防止し、かつ印刷に悪影響がない感光性樹脂版を提供することができる。
【発明を実施するための最良の形態】
【０００７】
以下、本発明について、その好ましい形態を中心に、詳細に説明する。
フレキソ印刷用感光性樹脂版とは、露光、現像および後露光工程を経て製造されるもので、露光前の樹脂が、室温で流動性があったり、固体であっても構わない。感光性樹脂版として公知の樹脂のものを使用することができる。
本発明でいう、露光工程、現像工程は、通常の感光性樹脂版の製造方法で使用される公知の条件で実施することができる。
本発明では、シリコン系化合物および／またはフッ素系化合物の溶液を、後露光前に、樹脂版面に付着させることが必須である。
【０００８】
シリコン系化合物とは、シリコーンオイルやシランカップリング剤等が挙げられる。
シリコーンオイルは、反応性のものでも、非反応性のものでも構わない。反応性シリコーンオイルとしては、メタクリル変性、アミノ変性、カルボキシル変性物等が挙げられる。トリメチルシロキシエチルメタクリレート等も上げられる。非反応性シリコーンオイルとしては、ポリエーテル変性、メチルスチリル変性、アルキル変性、高級脂肪酸エステル変性、高級アルコキシ変性あるいはフッ素変性物が挙げられる。
フッ素系化合物とは、ポリフッ化エチレン化合物、ポリ（エチレン−フッ化エチレン）化合物、側鎖にパーフルオロアルキル基を有するアクリル系共重合体、パーフルオロアルキル基を有するウレタン系重合体、パーフルオロアルキル基を有するエステル系重合体あるいはフッ素系のモノマー等が挙げられる。
【０００９】
シリコン系化合物やフッ素系化合物は、２種類以上を組合わせて用いても良い。
シリコン系化合物および／またはフッ素系化合物は、溶媒に溶解して使用される。
溶媒は、樹脂版の表面に付着し、表面近傍に浸透するものが良い。樹脂版の表面に浸透する溶媒を選択した上で、後露光工程に処することで、一層、シリコン系化合物および／又はフッ素系化合物が樹脂表面（近傍）に強固に固着されるので好ましい。特に、現像液に塩素系溶剤や炭化水素系溶剤が使用される溶剤現像型感光性樹脂版には、溶媒として、水よりも浸透力の高い溶剤を使用しなければならならい。水よりも浸透力のある溶媒としては、具体的には、炭化水素、酢酸エステル、アルコール、ケトンあるいはグリコールエーテル等の溶剤を用いることができる。これらは単独で使用しても良いし、２種以上を組合わせて用いても良い。樹脂版の表面に浸透させるために、水に上記溶媒のパラフィンやグリコールエーテルを併用したり、浸透力の高いノニオン系界面活性剤を添加して用いることもできる。
【００１０】
必要に応じて、シリコン系化合物やフッ素系化合物を含有する溶液に、消泡剤、酸化防止剤あるいは防腐剤等の添加剤を加えても良い。
シリコン系化合物やフッ素系化合物の溶液を、樹脂版の版面に付着や塗布する工程を省略するため、シリコン系化合物やフッ素系化合物を、現像液に添加して使用するのが好ましい。
現像液中に、シリコン系化合物および／またはフッ素系化合物を添加する場合の濃度は、好ましくは、０.０１ｗｔ％〜５ｗｔ％である。
現像液中にシリコン系化合物および／またはフッ素系化合物を添加しない場合の樹脂版の版面への付着方法としては、スプレーによる溶液塗布、はけ塗り、浸漬、布やスポンジで溶液を塗る方法、現像後リンス液に添加し版面に滴下する等があげられる。これらは、後露光前であれば、現像直後に実施しても良いし、現像し乾燥後に実施してもよい。
【００１１】
現像液中に添加せず、版面に付着させる場合の濃度は、付着時間が現像液の場合より短いので、濃度を高くした方がよく、０.０５ｗｔ％から５０ｗｔ％が好ましい。
後露光とは、少なくとも波長３００ｎｍ以下の活性光線を、現像後の樹脂版の版面に露光処理することをいう。必要に応じて、３００ｎｍ以上の活性光線を併用しても構わない。これらの波長の異なる活性光線を併用する場合は、同時に露光処理しても、別々に露光処理しても構わない。
【００１２】
以下、実施例、及び比較例により本発明についてより具体的に説明するが、本発明はこれらに限定されるものではない。
【実施例】
【００１３】
（１）感光性樹脂版の製版
（１−１）露光および現像
溶剤現像型の未露光の感光性樹脂版ＡＦＰ−ＳＨ(旭化成製、商品名、厚み１.１４ｍｍ)のカバーシートをはぎとり、感光性樹脂層の上にある保護膜層の上にネガフィルムを密着させ、ＡＦＰ−１５００露光機（旭化成製、商品名）上で３７０ｎｍに中心波長を有する紫外線蛍光灯を用いて、まず支持体側から８００ｍＪ／ｃｍ2の全面露光をおこなった後、引き続きネガフィルムを通して５０００ｍＪ／ｃｍ2の画像露光をおこなった。このときの露光強度をオ−ク製作所製のＵＶ照度計ＭＯ−２型機でＵＶ−３５フィルタ−を用いて、バック露光を行なう側である下側ランプからの紫外線をガラス板上で測定した強度は４．０ｍＷ／ｃｍ2、レリーフ露光側である上側ランプからの紫外線を測定した強度は７．８ｍＷ／ｃｍ2であった。
次に、ソルビット（ポリファイブロン社製、商品名）を現像液として、クイックライン９１２現像機（旭化成製、商品名）を用いて、液温３０℃で現像を行った。
【００１４】
（１−２）後露光
現像直後は、版が現像液に膨潤しているため、後露光の前に、６０℃で１時間乾燥後に、２５４ｎｍに中心波長をもつ殺菌灯を用いて版表面全体に、２０００ｍＪ／ｃｍ2、続いて紫外線蛍光灯を用いて１０００ｍＪ／ｃｍ2の後露光を行なってフレキソ樹脂版を得た。
なおここで殺菌灯による後露光量は、ＭＯ−２型機のＵＶ−２５フィルタ−を用いて測定された照度から算出したものである。
（１−３）シリコン系化合物やフッ素系化合物の付着方法
表１〜４に記載の方法で、シリコン系化合物および／またはフッ素系化合物を含有する溶液を版表面に付着させた。
【００１５】
すなわち、実施例１〜５、比較例２においてはメタクリル変性された反応性シリコーンオイルＸ−２２−１６４Ａ(信越化学製、商品名）を用い、表１に記載の条件で行い、実施例６〜１０および比較例３においては高級脂肪酸エステル変性された非反応性シリコーンオイル（信越化学工業製、商品名）を用い、表２の条件で行い、実施例１１〜１５および比較例４においてはアサヒガードＡＧ−５８５０(旭硝子製、商品名、フッ素系化合物、実施例１６〜１９および比較例５においては表４に記載の条件で行った。
なお、フッ素系化合物のアサヒガードＡＧ−５８５０（旭硝子製、商品名）は、製品安全データシートによると、ポリフッ化エチレンおよびパーフルオロアルキル基を有するアクリル系共重合体をミネラルスプリットで希釈したフッ素系化合物が４３ｗｔ％の溶液である。
【００１６】
（２）評価方法
（ａ）インキのカラミの防止効果
（ａ−１）印刷条件
水性インキには、ＨＷ５７１ＡＱＰ（東洋インキ製、商品名）、ＵＶインキには、ＦＤＦＬ３９シアン（東洋インキ製、商品名）を使用した。被印刷体には、コート紙パールコート（王子製紙製、商品名）を使用した。アニロックスロールは、６００ｌｐｉ（セル容積３.８ｃｍ3／ｍ2）、クッションテープは、３Ｍ１０２０（３Ｍ製、商品名）を使用し、印刷速度は、１００ｍ／分で印刷を実施した。
（ａ−２）インキのカラミ評価方法
製版後のフレキソ樹脂版を用い、（ａ−１）の条件で、５００ｍ印刷後に、樹脂版の網点部の３％ハイライトと３０％ミッドゾーンの凹部のインキの溜まりの程度を、ルーペで観察し、凹部の谷までインクが流れたものを×、凸部のショルダー部の上層にのみインキが付着している場合を○、その中間を△とした。インキが凹部の谷に到達する時間が長い方が良いので、○を合格とした。
【００１７】
（ｂ）インキのカラミ防止の持続効果
インキのカラミの持続効果を模擬的に評価するため、（ａ−２）で得られた５００ｍ印刷後の樹脂版の表面を、イソプロピルアルコールで布拭きし、インキを除去した後に、ぬれ張力試験用混合液（和光純薬工業株式会社製、商品名）を用いて、樹脂版の版面の表面張力を測定し、３４ｍＮ／ｍ以下であれば、シリコン系化合物やフッ素系化合物が付着していると判断し、○とし、３４ｍＮ／ｍより高ければ持続効果が低いと判断し、×とした。
（ｃ）総合評価
評価（ａ）および評価（ｂ）が共に○で、且つ印刷において、印刷物の１００％画像のベタ部に、インキのはじきが見られない場合を合格とし、○とした。
【００１８】
実施例１〜５、比較例１および２で得られた水性インキ使用における評価試験結果の一覧を表１に記載する。樹脂版の版面には、付着および塗布ムラは無かった。また、得られた印刷物のベタ部（１００％画像部）に、インキのはじきも無く、きれいに印刷できた。表１に示す通り、後露光前に、シリコン系化合物の溶液を、版面に付着させることで、インキのカラミを抑えられ、且つ持続効果が得られた。
実施例６〜１０、比較例１および３で得られた水性インキにおける評価結果を表２に記載する。樹脂版の版面には、付着および塗布ムラは無かった。また、得られた印刷物のベタ部（１００％画像部）に、インキのはじきも無く、きれいに印刷できた。表２に示す通り、後露光前に、シリコン系化合物の溶液を、版面に付着させることで、インキのカラミを抑えられ、且つ持続効果が得られた。
【００１９】
実施例１１〜１５、比較例１および４で得られた水性インキにおける結果を表３に記載する。樹脂版の版面には、付着および塗布ムラは無かった。また、得られた印刷物のベタ部（１００％画像部）に、インキのはじきも無く、きれいに印刷できた。表３に示す通り、後露光前に、フッ素系化合物の溶液を、版面に付着させることで、インキのカラミを抑えられ、且つ持続効果が得られた。
実施例１６〜１９および比較例５で得られたＵＶインキにおける結果を表４に記載する。表４に示す通り、ＵＶインキにおいても、後露光前に、フッ素系化合物やシリコン系化合物の溶液を版面に付着させることで、インキカラミを抑えられ、且つ持続効果が得られた。また、得られた印刷物のベタ部（１００％画像部）に、インキのはじきも無く、きれいに印刷できた。
【００２０】
【表１】
2008143187.tif 000002
【００２１】
【表２】
2008143187.tif 000003
【００２２】
【表３】
2008143187.tif 000004
【００２３】
【表４】
2008143187.tif 000005
【産業上の利用可能性】
【００２４】
本発明は、印刷中の版面の汚れ防止に好適な後露光前樹脂版の表面処理剤として利用することができる。